(57)【要約】  本発明は、ポリフッ化ビニリデン系樹脂を主成分とするポリマーを含み、前記ポリフッ化ビニリデン系樹脂として、分岐ポリフッ化ビニリデン系樹脂を含み、ＧＰＣ−ＭＡＬＳで測定した回転半径〈Ｓ２〉１／２とポリマーの絶対分子量Ｍｗから、下記式１で近似して決定される、前記ポリマーについてのａの値が、０．３２〜０．４１であり、かつ、ｂの値が、０．１８〜０．４２である、多孔質膜に関する。〈Ｓ２〉１／２＝ｂＭｗａ・・・（式１）
2020138065.tif 000002
【特許請求の範囲】
【請求項１】
ポリフッ化ビニリデン系樹脂を主成分とするポリマーを含み、
前記ポリフッ化ビニリデン系樹脂として、分岐ポリフッ化ビニリデン系樹脂を含み、
ＧＰＣ−ＭＡＬＳ（多角度光散乱検出器を備えたゲル浸透クロマトグラフ）で測定した回転半径〈Ｓ２〉１／２とポリマーの絶対分子量Ｍｗから、
下記式１で近似して決定される、前記ポリマーについてのａの値が、０．３２〜０．４１であり、かつ、ｂの値が、０．１８〜０．４２である、多孔質膜。
〈Ｓ２〉１／２＝ｂＭｗａ      ・・・（式１）
【請求項２】
前記ポリマーが、親水性樹脂を含む、請求項１に記載の多孔質膜。
【請求項３】
三次元網目構造を有する、請求項１又は２に記載の多孔質膜。
【請求項４】
前記分岐ポリフッ化ビニリデン系樹脂が星型分岐ポリフッ化ビニリデン系樹脂である、請求項１〜３のいずれか１項に記載の多孔質膜。
【請求項５】
前記分岐ポリフッ化ビニリデン系樹脂を１５〜１００質量％含む、請求項１〜４のいずれか１項に記載の多孔質膜。
【請求項６】
前記多孔質膜の平均表面孔径が３〜１６ｎｍである、請求項１〜５のいずれか１項に記載の多孔質膜。
【請求項７】
請求項１〜６のいずれか１項に記載の多孔質膜と、他の層と、を備え、
前記多孔質膜が、表面部に配置されている、複合膜。
【請求項８】
前記他の層が、支持体である、請求項７に記載の複合膜。
【請求項９】
分岐ポリフッ化ビニリデン系樹脂を含む、ポリフッ化ビニリデン系樹脂を主成分とするポリマーを溶媒に溶解させて、ポリマー溶液を得る、ポリマー溶液調製工程（Ａ）と、
前記ポリマー溶液を非溶媒中で凝固させて、多孔質膜を形成する、多孔質膜形成工程（Ｂ）と、を備え、
ＧＰＣ−ＭＡＬＳ（多角度光散乱検出器を備えたゲル浸透クロマトグラフ）で測定した回転半径〈Ｓ２〉１／２とポリマーの絶対分子量Ｍｗから、
下記式１で近似して決定される、前記ポリマーについてのａの値が、０．３２〜０．４１であり、かつ、ｂの値が、０．１８〜０．４２である、多孔質膜の製造方法。
〈Ｓ２〉１／２＝ｂＭｗａ      ・・・（式１）
【請求項１０】
前記ポリマー溶液調製工程（Ａ）に供するポリフッ化ビニリデン系樹脂の結晶化度が、３５％以上である、請求項９に記載の多孔質膜の製造方法。
【請求項１１】
前記ポリマー溶液調製工程（Ａ）に供する分岐ポリフッ化ビニリデン系樹脂が星型分岐ポリフッ化ビニリデン系樹脂である、請求項９又は１０に記載の多孔質膜の製造方法。
【発明の詳細な説明】
【技術分野】
【０００１】
本発明は、多孔質膜、複合膜及び多孔質膜の製造方法に関する。
【背景技術】
【０００２】
近年、精密ろ過膜や限外ろ過膜等の多孔質膜は、浄水又は排水処理等の水処理分野、血液浄化等の医療分野、食品工業分野等、様々な分野で利用されている。そのような分野における多孔質膜は、繰り返し使用するため、多様な薬品で洗浄又は殺菌されることから、高い耐薬品性が求められるのが通常である。【０００３】
優れた耐薬品性を示す多孔質膜としては、ポリフッ化ビニリデン系樹脂を含むポリマーを含む多孔質膜が知られている。例えば特許文献１には、ポリフッ化ビニリデン系樹脂を含むポリマーを含む多孔質膜の断面構造における孔径分布を小さくして、分離性能を向上させる技術が開示されている。また特許文献２においては、多孔質膜が含むポリフッ化ビニリデン系樹脂として長鎖分岐フルオロポリマーを選択することで、多孔質膜の孔径を拡大して透過性能を向上させる技術が開示されている。
【先行技術文献】
【特許文献】
【０００４】
【特許文献１】日本国特開２００６−２６３７２１号公報
【特許文献２】日本国特開２０１６−５１０６８８号公報
【発明の概要】
【発明が解決しようとする課題】
【０００５】
しかしながら、分離性能又は透過性能の向上を図った、従来のポリフッ化ビニリデン系樹脂を含むポリマーを含む多孔質膜では、トレードオフの関係にある双方の性能を両立させることはできず、そのどちらか一方が犠牲となることが問題視されてきた。【０００６】
そこで本発明は、優れた分離性能と透過性能とを両立することが可能であり、かつ、高い耐薬品性を有する、多孔質膜を提供することを目的とする。
【課題を解決するための手段】
【０００７】
上記課題を解決するため、本発明は、
ポリフッ化ビニリデン系樹脂を主成分とするポリマーを含み、
前記ポリフッ化ビニリデン系樹脂として、分岐ポリフッ化ビニリデン系樹脂を含み、
ＧＰＣ−ＭＡＬＳ（多角度光散乱検出器を備えたゲル浸透クロマトグラフ）で測定した回転半径〈Ｓ２〉１／２とポリマーの絶対分子量Ｍｗから、
下記式１で近似して決定される、前記ポリマーについてのａの値が、０．３２〜０．４１であり、かつ、ｂの値が、０．１８〜０．４２である、多孔質膜を提供する。
〈Ｓ２〉１／２＝ｂＭｗａ      ・・・（式１）
【発明の効果】
【０００８】
本発明によれば、ポリフッ化ビニリデン系樹脂を主成分とするポリマーを含むことによる高い耐薬品性を確保しつつ、優れた分離性能及び透過性能の双方が達成された、多孔質膜を提供することができる。
【図面の簡単な説明】
【０００９】
【図１】図１は、各実施例／比較例における多孔質膜の評価結果を示すグラフである。
【図２】図２は、「三次元網目構造」を例示する、実施例８で得られた多孔質膜の表面拡大画像である。
【図３】図３は、「三次元網目構造」を例示する、実施例８で得られた多孔質膜の断面拡大画像である。
【図４】図４は、「三次元網目構造」を例示する、比較例３で得られた多孔質膜の表面拡大画像である。
【図５】図５は、「三次元網目構造」を例示する、比較例３で得られた多孔質膜の断面拡大画像である。
【発明を実施するための形態】
【００１０】
以下に、本発明の実施形態について図面を参照しながら詳細に説明するが、本発明はこれらによって何ら限定されるものではない。なお、本明細書において、「質量」は「重量」と同義である。
【００１１】
本発明の実施形態に係る多孔質膜は、ポリフッ化ビニリデン系樹脂を主成分とするポリマーを含み、前記ポリフッ化ビニリデン系樹脂として、分岐ポリフッ化ビニリデン系樹脂を含み、ＧＰＣ−ＭＡＬＳ（多角度光散乱検出器を備えたゲル浸透クロマトグラフ）で測定した回転半径〈Ｓ２〉１／２とポリマーの絶対分子量Ｍｗから、下記式１で近似して決定される、前記ポリマーについてのａの値が、０．３２〜０．４１であり、かつ、ｂの値が、０．１８〜０．４２であることを必要とする。
〈Ｓ２〉１／２＝ｂＭｗａ      ・・・（式１）
【００１２】
上記式１の関係から決定される、上記ポリマーについてのａの値が０．４１以下であることで、ポリマーの絶対分子量Ｍｗに対して回転半径〈Ｓ２〉１／２が適度に小さくなる。これにより、多孔質膜が形成される際にポリマーが多孔質膜の表層へと移動しやすくなり、多孔質膜の表層のポリマー密度が上昇しやすくなる。このため、多孔質膜が優れた分離性能を発現するものと推測される。一方で、ａの値が０．３２以上であることで、ポリマーの絶対分子量Ｍｗに対して回転半径〈Ｓ２〉１／２が適度に大きくなる。これにより、ポリマー同士が適度に絡み合い、表層のポリマー密度が均質となって、さらに高い分離性能が発現するものと推測される。さらに多孔質膜の表層のポリマー密度の上昇に伴って、内層のポリマー密度は低下するため、優れた分離性能と同時に、高い透過性能が発現するものと推測される。ａの値は、０．３７〜０．４０であることがより好ましく、０．３７〜０．３９であることがさらに好ましい。
【００１３】
上記式１の関係から決定される、上記ポリマーについてのｂの値は、ポリマー同士の絡み合いによる表層のポリマー密度の均質化によって、さらに分離性能を高めるため、０．１８〜０．４２である必要がある。ｂの値は、０．２０〜０．３８であることが好ましく、０．２５〜０．３３であることがより好ましい。
【００１４】
ポリフッ化ビニリデン系樹脂とは、フッ化ビニリデンの単独重合体又はフッ化ビニリデンの共重合体をいう。ここでフッ化ビニリデンの共重合体とは、フッ化ビニリデン残基構造を有するポリマーをいう。フッ化ビニリデン残基構造を有するポリマーは、典型的には、フッ化ビニリデンモノマーと、それ以外のフッ素系モノマー等との共重合体である。そのようなフッ素系モノマーとしては、例えば、フッ化ビニル、四フッ化エチレン、六フッ化プロピレン又は三フッ化塩化エチレンが挙げられる。上記フッ化ビニリデンの共重合体においては、本発明の効果を損なわない程度に、上記フッ素系モノマー以外のエチレン等が共重合されていても構わない。
【００１５】
ポリフッ化ビニリデン系樹脂の重量平均分子量は、大きくなると多孔質膜の透過性能が低下し、小さくなると多孔質膜の分離性能が低下するため、５万〜１００万Ｄａが好ましい。多孔質膜が、薬液洗浄に晒される水処理用途に供される場合、重量平均分子量は１０万〜９０万Ｄａが好ましく、１５万〜８０万Ｄａがより好ましい。
【００１６】
本発明の実施形態に係る多孔質膜は、ポリフッ化ビニリデン系樹脂を主成分とするポリマーを含むことが必要である。「ポリフッ化ビニリデン系樹脂を主成分とする」とは、多孔質膜を構成するポリマーに占めるポリフッ化ビニリデン系樹脂の割合が、５０質量％以上であることをいう。上記割合は、高い耐薬品性を確保するため、５５質量％以上であることが好ましく、６０質量％以上であることがより好ましい。
【００１７】
多孔質膜は本発明の効果を損なわない範囲で、ポリマー以外の成分を含んでいてもよい。ポリマー以外の成分としては、例えば界面活性剤や、無機粒子などが挙げられる。なお、多孔質膜はポリフッ化ビニリデン系樹脂を主成分とするポリマーが主成分であることが好ましい。言い換えると、多孔質膜の内、ポリマー以外の成分は５０質量％未満であることが好ましい。
【００１８】
上記ポリマーについてのａの値を０．３２〜０．４１の範囲により簡便に調整するため、本発明の実施形態に係る多孔質膜は、上記ポリフッ化ビニリデン系樹脂が、分岐ポリフッ化ビニリデン系樹脂を含むことを必要とする。ポリフッ化ビニリデン系樹脂に占める分岐ポリフッ化ビニリデン系樹脂の割合は、１０〜１００質量％が好ましく、２５〜１００質量％がより好ましく、７５〜１００質量％がさらに好ましい。また、多孔質膜の内、分岐ポリフッ化ビニリデン系樹脂の割合は１５〜１００質量％であることが好ましく、１８〜８０質量％であることがより好ましく、５５〜８０質量％であることがさらに好ましい。
【００１９】
また、ａの値を０．３２〜０．４１の範囲により簡便に調整するため、分岐ポリフッ化ビニリデン系樹脂の重量平均分子量は、５万〜１００万Ｄａが好ましく、１０万〜６０万Ｄａがより好ましく、１２万〜３０万Ｄａがさらに好ましい。
【００２０】
ここで「分岐ポリフッ化ビニリデン系樹脂」とは、上記のａの値が、０．４１以下のポリフッ化ビニリデン系樹脂をいう。さらに、上記ポリマーについてのａの値を０．３２〜０．４１の範囲により簡便に調整するためには、分岐ポリフッ化ビニリデン系樹脂は溶融粘度が３０ｋＰ以下であることが好ましく、２０ｋＰ以下であることがより好ましく、１０ｋＰ以下であることがさらに好ましい。
【００２１】
上記ポリマーについてのａ及びｂの値を、所定の範囲により簡便に調整するため、本発明の実施形態に係る多孔質膜を構成するポリマーは、親水性樹脂を含むことが好ましい。さらに、本発明の実施形態に係る多孔質膜を構成するポリマーが親水性樹脂を含むことで、汚れが多孔質膜に付着しづらくなる。
【００２２】
ここで「親水性樹脂」とは、水との親和性が高く、水に溶解する樹脂、又は、水に対する接触角がポリフッ化ビニリデン系樹脂よりも小さい樹脂をいう。親水性樹脂としては、例えば、セルロースアセテート若しくはセルロースアセテートプロピオネート等のセルロースエステル、脂肪酸ビニルエステル、ポリ酢酸ビニル、ポリビニルピロリドン、エチレンオキサイド、プロピレンオキサイド若しくはポリメタクリル酸メチル等のアクリル酸エステル又はメタクリル酸エステルの重合体、あるいは、それら重合体の共重合体が挙げられる。
【００２３】
本発明の実施形態に係る多孔質膜は、ポリマー同士の絡み合いによる表層のポリマー密度の均質化によって、さらに分離性能を高めるため、三次元網目構造を有することが好ましい。ここで「三次元網目構造」とは、図２〜図５に示すように、本発明の実施形態に係る多孔質膜を構成するポリマーが、三次元的に、網目状に広がっている構造をいう。三次元網目構造は、網目を形成するポリマーに仕切られた、細孔及びボイドを有する。
【００２４】
上記のａ及びｂの値は、多角度光散乱検出器（以下、「ＭＡＬＳ」）および示差屈折率計（以下、「ＲＩ」）を備えた、ゲル浸透クロマトグラフ（以下、「ＧＰＣ」）であるＧＰＣ−ＭＡＬＳにより測定される、回転半径〈Ｓ２〉１／２と、絶対分子量Ｍｗとの関係に基づき、決定することができる。ＧＰＣ−ＭＡＬＳを用いた測定は、多孔質膜を構成するポリマーを、溶媒に溶解して行う。溶媒には、ポリマーの溶解性を向上させるため、塩を添加しても構わない。ポリフッ化ビニリデン系樹脂についてＧＰＣ−ＭＡＬＳを用いた測定をする場合においては、例えば、０．１ｍｏｌ／Ｌの塩化リチウムを添加した、Ｎ−メチル−２−ピロリドン（以下、「ＮＭＰ」）を用いることが好ましい。
【００２５】
ＧＰＣ−ＭＡＬＳにより測定される、回転半径〈Ｓ２〉１／２と、絶対分子量Ｍｗとの関係は、コンフォメーションプロットと呼ばれ、ポリマーの研究において一般的に用いられる手法によって下記式１のように近似することで、上記ａ及びｂの値を決定することができる。このような手法は例えば「サイズ排除クロマトグラフィー」（共立出版株式会社、初版、１９９２年）に記載されているように一般的である。なお、コンフォメーションプロットの近似は、検出器の測定範囲内となる範囲で、式１を両対数グラフとし、最小二乗法を適用して直線近似すればよい。
〈Ｓ２〉１／２＝ｂＭｗａ      ・・・（式１）
【００２６】
本発明の実施形態で用いる分岐ポリフッ化ビニリデン系樹脂は、星型分岐ポリフッ化ビニリデン系樹脂であることが好ましい。星型分岐ポリフッ化ビニリデン系樹脂であることで、直鎖ポリフッ化ビニリデン系樹脂や、櫛型分岐ポリフッ化ビニリデン系樹脂、およびランダム分岐ポリフッ化ビニリデン系樹脂と比べて、多孔質膜が形成される際にポリマーが多孔質膜の表層へと移動しやすく、多孔質膜の表層のポリマー密度が上昇し、それによって多孔質膜がさらに優れた分離性能を発現するものと推測される。
【００２７】
分岐ポリフッ化ビニリデン系樹脂の形状は、下記式４および式５によってβ値を求めることで判定できる。このような手法は例えば「サイズ排除クロマトグラフィー」（共立出版株式会社、初版、１９９２年）に記載されているように一般的である。β値が０．２５〜０．７５の場合を星型分岐ポリフッ化ビニリデン系樹脂とし、β値が１．１〜１．７５の場合、櫛型分岐ポリフッ化ビニリデン系樹脂またはランダム分岐ポリフッ化ビニリデン系樹脂として扱う。本発明の実施形態においては、β値は０．２５〜０．７５が好ましく、さらに好ましくは０．３５〜０．７０であり、最も好ましいのは０．４０〜０．６５である。なお、β値の算出には重量平均分子量の値を用いるのがよい。
ｇβ＝分岐ポリフッ化ビニリデン系樹脂の固有粘度／直鎖ポリフッ化ビニリデン系樹脂の固有粘度      ・・・（式４）
ｇ＝〈分岐ポリフッ化ビニリデン系樹脂のＳ２〉／〈直鎖ポリフッ化ビニリデン系樹脂のＳ２〉      ・・・（式５）
【００２８】
ここで、固有粘度［η］および回転半径〈Ｓ２〉１／２は、上記のＧＰＣ−ＭＡＬＳに、更に粘度検出器（以下、「ＶＩＳＣＯ」）を備えたＧＰＣ−ＭＡＬＳ−ＶＩＳＣＯを用いて測定される。測定は、多孔質膜を構成するポリマーを、溶媒に溶解して行う。溶媒には、ポリマーの溶解性を向上させるため、塩を添加しても構わない。ポリフッ化ビニリデン系樹脂についてＧＰＣ−ＭＡＬＳを用いた測定をする場合においては、例えば、０．１ｍｏｌ／Ｌの塩化リチウムを添加したＮＭＰを用いることが好ましい。
【００２９】
なお、β値の算出に重量平均分子量の値を用いる場合は、まず、ＧＰＣ−ＭＡＬＳ−ＶＩＳＣＯを用いた測定によって得られる、各溶出時間における回転半径または固有粘度の値と、各溶出時間における絶対分子量の値との関係について、式１および式６を用いて近似し、ａ、ｂ、ｅ、ｆの値を決定して近似式を作成する。そして、得られた各近似式のＭｗに、多孔質膜を構成するポリマーの重量平均分子量を代入する。これにより算出される回転半径〈Ｓ２〉１／２および固有粘度［η］を式４または式５にそれぞれ代入することで、β値を求めることができる。
〈Ｓ２〉１／２＝ｂＭｗａ      ・・・（式１）
［η］＝ｅＭｗｆ      ・・・（式６）
【００３０】
本発明の実施形態に係る複合膜は、本発明の実施形態に係る多孔質膜と、他の層と、を備え、本発明の実施形態に係る多孔質膜が、表面部に配置されていることを特徴とする。ここで複合膜の「表面部」とは、複合膜の表面から、その厚み方向に２０μｍの深さまでの部位をいう。ここで複合膜が中空糸状である場合には、その内表面及び／又は外表面がここでいう「複合膜の表面」となり、複合膜の厚み方向は、中空糸膜の径方向と一致する。優れた分離性能を示す本発明の実施形態に係る多孔質膜が表面部に配置されていることで、被ろ過液に含まれる成分が複合膜の内部に侵入しにくく、複合膜が長期にわたり高い透過性能を維持することができる。
【００３１】
上記の他の層は、多孔質膜と重なり層状を形成することが可能な構成要素であれば特に限定はされないが、上記の他の層が、支持体であることが好ましい。ここで「支持体」とは、多孔質膜を物理的に補強するための、多孔質膜よりも破断強力が高い構造体をいう。支持体の破断強力を高めるためには、支持体の破断強度（単位面積あたりの破断強力）は、３ＭＰａ以上であることが好ましく、１０ＭＰａ以上であることがより好ましい。なお複合膜が中空糸状である場合には、支持体の破断強力は３００ｇｆ以上であることが好ましく、８００ｇｆ以上であることがより好ましい。また支持体は、複合膜の強力をより高めるため、繊維状組織、柱状組織又は球状組織を有することが好ましい。
【００３２】
支持体の破断強度又は破断強力は、引張試験機を用い、長さ５０ｍｍの試料について、引張速度５０ｍｍ／分の条件で引張試験を５回繰り返し、それらを平均値とすることで算出できる。なお、複合膜の全体積に占める支持体の体積の割合が５０％以上である場合には、複合膜の破断強度又は破断強力を、その構成要素である支持体の破断強度又は破断強力と見なすことができる。
【００３３】
本発明の実施形態に係る多孔質膜又は複合膜の分画分子量は、５，０００〜８０，０００Ｄａであることが好ましく、８，０００〜６０，０００Ｄａであることがより好ましく、１０，０００〜４０，０００Ｄａであることがさらに好ましい。ここで「分画分子量」とは、被ろ過液に含まれる成分の分子量の内、多孔質膜で９０％除去できる、最小の分子量をいう。
【００３４】
本発明の実施形態に係る多孔質膜は、表層のポリマー密度を高め、優れた分離性能を発現させるため、平均表面孔径が３〜１６ｎｍであることが好ましく、６〜１４ｎｍであることがより好ましく、８〜１１ｎｍであることがさらに好ましい。多孔質膜の平均表面孔径は、多孔質膜の表面を走査型電子顕微鏡（以降、「ＳＥＭ」）で観察することで算出できる。
【００３５】
より具体的には、多孔質膜の表面を３万〜１０万倍の倍率でＳＥＭを用いて観察し、無作為に選択した３００個の孔の面積をそれぞれ測定する。各孔の面積から、孔が円であったと仮定したときの直径を孔径としてそれぞれ算出し、それらの平均値を、表面平均孔径とすることができる。
【００３６】
本発明の実施形態に係る多孔質膜又は複合膜は、平均表面孔径が上記の範囲であり、かつ２５℃、５０ｋＰａにおける純水透水性が、０．１〜０．８ｍ３／ｍ２／ｈｒであることが好ましく、０．３〜０．７ｍ３／ｍ２／ｈｒであることがより好ましい。本発明の実施形態に係る多孔質膜又は複合膜の５０ｋＰａにおける純水透水性は、多孔質膜が変形しない範囲の圧力で膜面積及び時間当たりの透過水量を測定し、それらの値を５０ｋＰａの圧力下の値にそれぞれ換算して、算出すればよい。なお、圧力の換算時には比例関係が成立する。
【００３７】
本発明の実施形態に係る多孔質膜の製造方法は、分岐ポリフッ化ビニリデン系樹脂を含む、ポリフッ化ビニリデン系樹脂を主成分とするポリマーを溶媒に溶解させて、ポリマー溶液を得る、ポリマー溶液調製工程（Ａ）と、前記ポリマー溶液を非溶媒中で凝固させて、多孔質膜を形成する、多孔質膜形成工程（Ｂ）と、を備え、ＧＰＣ−ＭＡＬＳ（多角度光散乱検出器を備えたゲル浸透クロマトグラフ）で測定した回転半径〈Ｓ２〉１／２とポリマーの絶対分子量Ｍｗから、下記式１で近似して決定される、前記ポリマーについてのａの値が、０．３２〜０．４１であり、かつ、ｂの値が、０．１８〜０．４２であることを必要とする。
〈Ｓ２〉１／２＝ｂＭｗａ      ・・・（式１）
【００３８】
ポリマー溶液調製工程（Ａ）において溶媒に溶解される、分岐ポリフッ化ビニリデン系樹脂を含む、ポリフッ化ビニリデン系樹脂を主成分とするポリマーについてのａの値が０．４１以下であることで、ポリマーの絶対分子量Ｍｗに対して回転半径〈Ｓ２〉１／２が適度に小さくなる。これにより、多孔質膜形成工程（Ｂ）において、多孔質膜が形成される際にポリマーが多孔質膜の表層へと移動しやすくなり、多孔質膜の表層のポリマー密度が上昇しやすくなる。そのため、多孔質膜が優れた分離性能を発現するものと推測される。一方で、ａの値が０．３２以上であることで、ポリマー同士が適度に絡み合い、表層のポリマー密度が均質となる。そのため、さらに高い分離性能が発現するものと推測される。さらに多孔質膜の表層のポリマー密度の上昇に伴って、内層のポリマー密度は低下するため、優れた分離性能と同時に、高い透過性能が発現するものと推測される。
【００３９】
上記ポリマーについてのｂの値が０．１８〜０．４２であることで、ポリマー同士の絡み合いにより表層のポリマー密度がさらに均質化されて、さらに多孔質膜の分離性能が高まるものと推測される。
【００４０】
ポリマー溶液調製工程（Ａ）で用いる溶媒としては、良溶媒が好ましい。ここで「良溶媒」とは、６０℃以下の低温領域でもポリフッ化ビニリデン系樹脂を５質量％以上溶解させることができる溶媒をいう。良溶媒としては、例えば、ＮＭＰ、ジメチルアセトアミド、ジメチルホルムアミド、メチルエチルケトン、アセトン、テトラヒドロフラン、テトラメチル尿素もしくはリン酸トリメチル又はそれらの混合溶媒が挙げられる。
【００４１】
ポリマー溶液調製工程（Ａ）で得られるポリマー溶液は、ポリフッ化ビニリデン系樹脂の他に、親水性樹脂等の第二の樹脂、可塑剤又は塩等を適宜含んでいても構わない。
ポリマー溶液が可塑剤又は塩を含むことで、ポリマー溶液の溶解性が向上する。可塑剤としては、例えば、グリセロールトリアセテート、ジエチレングリコール、フタル酸ジブチル又はフタル酸ジオクチル等が挙げられる。塩としては、例えば、塩化カルシウム、塩化マグネシウム、塩化リチウム又は硫酸バリウムが挙げられる。
【００４２】
ポリマー溶液調製工程（Ａ）で得られるポリマー溶液の濃度は、高い分離性能と透過性能とを両立させるため、１５〜３０質量％であることが好ましく、２０〜２５質量％であることがより好ましい。
【００４３】
ポリマー溶液調製工程（Ａ）で得られるポリマー溶液において、多孔質膜構成成分の内、分岐ポリフッ化ビニリデン系樹脂の割合は１５〜１００質量％であることが好ましく、１８〜８０質量％であることがより好ましく、５５〜８０質量％であることがさらに好ましい。
【００４４】
ポリマー溶液調製工程（Ａ）においてポリマーが溶媒に完全溶解したかどうかは、目視で濁り又は不溶物がないことを確認して判断することができるが、吸光度計を用いて確認することが好ましい。ポリマーの溶解が不十分である場合には、ポリマー溶液の保存安定性が低下するばかりでなく、製造される多孔質膜が不均質な構造となり、優れた分離性能を発現しにくい状況となる。得られたポリマー溶液の吸光度は、波長５００ｎｍにおいて０．５０以下であることが好ましく、０．０９以下であることがより好ましい。
【００４５】
ポリマー溶液調製工程（Ａ）において溶媒に溶解するポリフッ化ビニリデン系樹脂の結晶化度は、製造される多孔質膜を構成するポリマーについてのａ及びｂの値を、所定の範囲により簡便に調整するため、３５％以上であることが好ましく、３８％以上であることがより好ましく、４０％以上であることがさらに好ましい。ポリフッ化ビニリデン系樹脂の結晶化度は、示差走査熱量計（以下、「ＤＳＣ」）の測定結果から算出することができる。
【００４６】
ポリマー溶液調製工程（Ａ）に供する分岐ポリフッ化ビニリデン系樹脂は、星型分岐ポリフッ化ビニリデン系樹脂であることが好ましい。星型分岐ポリフッ化ビニリデン系樹脂であることで、直鎖ポリフッ化ビニリデン系樹脂や、櫛型分岐ポリフッ化ビニリデン系樹脂、およびランダム分岐ポリフッ化ビニリデン系樹脂と比べて、多孔質膜が形成される際にポリマーが多孔質膜の表層へと移動しやすく、多孔質膜の表層のポリマー密度が上昇し、それによって多孔質膜がさらに優れた分離性能を発現するものと推測される。
【００４７】
多孔質膜形成工程（Ｂ）における「非溶媒」とは、ポリフッ化ビニリデン系樹脂の融点又は溶媒の沸点まで、フッ素樹脂系高分子を溶解も膨潤もさせない溶媒をいう。非溶媒としては、例えば、水、ヘキサン、ペンタン、ベンゼン、トルエン、メタノール、エタノール、四塩化炭素、ｏ−ジクロルベンゼン、トリクロルエチレン、エチレングリコール、ジエチレングリコール、トリエチレングリコール、プロピレングリコール、ブチレングリコール、ペンタンジオール、ヘキサンジオール若しくは低分子量のポリエチレングリコール等の脂肪族炭化水素、芳香族炭化水素、脂肪族多価アルコール、芳香族多価アルコール、塩素化炭化水素、又は、その他の塩素化有機液体あるいはそれらの混合溶媒が挙げられる。
【００４８】
多孔質膜形成工程（Ｂ）において連続的に多孔質膜の形成を行う場合には、ポリマー溶液と非溶媒とを接触させる凝固浴において、ポリマー溶液の溶媒が非溶媒と混合され、ポリマー溶液由来の溶媒の濃度が上昇する。そのため、凝固浴中の液体の組成が一定範囲に保たれるように、凝固浴中の非溶媒を入れ替えることが好ましい。凝固浴中の良溶媒の濃度が低いほど、ポリマー溶液の凝固が速くなるため、多孔質膜の構造が均質化され、優れた分離性能を発現させることができる。また、ポリマー溶液の凝固が速くなるため製膜速度を上げることができ、多孔質膜の生産性を向上させることができる。凝固浴中の良溶媒の濃度は、２０％以下が好ましく、１５％以下がより好ましく、１０％以下がさらに好ましい。
【００４９】
通常の多孔質膜の形成においては、ポリマー溶液を凝固させる非溶媒の温度が低いほど分離性能が向上するが、その一方で透過性能が低下してしまう、いわゆるトレードオフの関係が存在する。本発明の実施形態に係る多孔質膜を形成するためのポリマー溶液は、該ポリマーについてのａ及びｂの値が、所定の範囲に調整されていることで、非溶媒の温度をより低温化した場合においても、優れた透過性能を実現することが可能となる。凝固浴中の、ポリマー溶液及び／又は非溶媒を含む液体の温度は、０〜２５℃が好ましく、０〜２０℃がより好ましく、５〜１５℃がさらに好ましい。
【００５０】
製造される多孔質膜の形状は、多孔質膜形成工程（Ｂ）におけるポリマー溶液の凝固の態様により制御することができる。平膜状の多孔質膜を製造する場合には、例えば、不織布、金属酸化物又は金属等からなるフィルム状の支持体に、ポリマー溶液を塗布したものを凝固浴に浸漬させることができる。
【００５１】
中空糸状の多孔質膜を製造する場合には、二重管口金の外周部からポリマー溶液を、中心部から芯液を、同時に非溶媒の入った凝固浴に吐出することができる。芯液としては、ポリマー溶液調製工程（Ａ）における良溶媒等を用いることが好ましい。またポリマー、金属酸化物又は金属等からなる中空糸状の支持体の表面に、多孔質膜を形成しても構わない。ポリマーからなる中空糸状の支持体の表面に多孔質膜を形成する方法としては、例えば、三重管口金を用いて、中空糸状の支持体の原料となる溶液と、ポリマー溶液とを同時に吐出する方法、又は、予め製膜した中空糸状の支持体の外表面にポリマー溶液を塗布したものを、凝固浴中の非溶媒を通過させる方法が挙げられる。
【実施例】
【００５２】
以下に、実施例を挙げて本発明を具体的に説明するが、本発明はこれらによって何ら限定されるものではない。【００５３】
（ｉ）多孔質膜を構成するポリマーについてのａ値及びｂ値
蒸留水中に浸漬した多孔質膜又は複合膜を、クライオスタット（Ｌｅｉｃａ社製；Ｊｕｎｇ  ＣＭ３０００）を用いて−２０℃で凍結し、多孔質膜の切片（複合膜においては、表面部の多孔質膜の切片）を採取して、２５℃で１晩、真空乾燥した。真空乾燥後の５ｍｇの多孔質膜に、５ｍＬの０．１Ｍ塩化リチウム添加ＮＭＰを加え、５０℃で約２時間撹拌した。得られたポリマー溶液を、以下の条件でＧＰＣ−ＭＡＬＳ（ポンプ：株式会社島津製作所製ＬＣ−２０ＡＤ、カラムオーブン：株式会社島津製作所製ＳＩＬ−２０ＡＸＨＴ、カラム：昭和電工株式会社製；Ｓｈｏｄｅｘ（登録商標）  ＫＦ−８０６Ｍ  φ８．０ｍｍ×３０ｃｍ  ２本を直列に接続、示差屈折率計（ＲＩ）：Ｗｙａｔｔ  Ｔｅｃｈｎｏｌｏｇｙ社製；Ｏｐｔｉｌａｂ  ｒＥＸ、多角度光散乱検出器（ＭＡＬＳ）：Ｗｙａｔｔ  Ｔｅｃｈｎｏｌｏｇｙ社製；ＤＡＷＮ  ＨｅＬＥＯＳ）に注入して測定した。注入したポリマー溶液は、２７〜４３分間の範囲でカラムから溶出した。
カラム温度  ：  ５０℃
検出器温度  ：  ２３℃
溶媒  ：  ０．１Ｍ塩化リチウム添加ＮＭＰ
流速  ：  ０．５ｍＬ／ｍｉｎ
注入量  ：  ０．３ｍＬ【００５４】
ＲＩから得られた、溶出時間ｔｉのときのポリマー濃度ｃｉと、ＭＡＬＳから得られた、溶出時間ｔｉのときの過剰レーリー比Ｒθｉから、ｓｉｎ２（θ／２）と（Ｋ×ｃｉ／Ｒθｉ）１／２とのプロットを行い（Ｂｅｒｒｙ  ｐｌｏｔ又はＺｉｍｍ  ｐｌｏｔ；下記式３）、その近似式のθ→０の値から、各溶出時間ｔｉにおける絶対分子量ＭＷｉを算出した。ここで、Ｋは光学定数であり、下記式２から算出される。なお式２におけるｄｎ／ｄｃは、ポリマー濃度の変化に対するポリマー溶液の屈折率の変化量、すなわち屈折率増分であるが、ポリフッ化ビニリデン系樹脂を主成分とするポリマーを測定対象とし、かつ上記の溶媒を用いる場合には、屈折率増分として−０．０５０ｍＬ／ｇの値を適用することができる。
Ｋ＝４π２×ｎ０２×（ｄｎ／ｄｃ）２／（λ４×Ｎ０）      ・・・（式２）
ｎ０  ：  溶媒の屈折率
ｄｎ／ｄｃ  ：  屈折率増分
λ  ：  入射光の真空中での波長
Ｎ０  ：  アボガドロ数【００５５】
また、各溶出時間ｔｉにおける回転半径〈Ｓ２〉１／２の値は、下記式３の傾きから算出した。
（Ｋ×ｃｉ／Ｒθｉ）１／２＝ＭＷｉ−１／２｛１＋１／６（４πｎ０／λ）２〈Ｓ２〉ｓｉｎ２（θ／２）｝      ・・・（式３）
式３から算出される、各溶出時間ｔｉにおける絶対分子量Ｍｗｉをｘ軸にとって、かつ、各溶出時間ｔｉにおける回転半径〈Ｓ２〉１／２をｙ軸にとってプロットし、検出器の測定範囲内となるように分子量１４万〜１００万Ｄａの範囲で、式１で近似して、多孔質膜を構成するポリマーについてのａの値及びｂの値を求めた。なお、近似は式１を両対数グラフとし、最小二乗法を適用して直線近似した。
〈Ｓ２〉１／２＝ｂＭｗａ      ・・・（式１）【００５６】
（ｉｉ）分岐ポリフッ化ビニリデン系樹脂の形状
（ｉ）で、検出器にさらに粘度検出器：Ｗｙａｔｔ  Ｔｅｃｈｎｏｌｏｇｙ社製ＶＩＳＣＯＳＴＡＲ（登録商標）を用いた以外は（ｉ）と同様にして測定を行い、各溶出時間ｔｉにおける固有粘度［ηｉ］の値を読み取った。（ｉ）で求めた各溶出時間ｔｉにおける絶対分子量Ｍｗｉをｘ軸に、固有粘度［ηｉ］をｙ軸にとってプロットし、検出器の測定範囲内となるように分子量１４万〜１００万Ｄａの範囲で、下記式６（Ｍａｒｋ−Ｈｏｕｗｉｎｋ  Ｐｌｏｔ）で近似して、式６におけるｅおよびｆの値を求めた。なお、近似は式６を両対数グラフとし、最小二乗法を適用して直線近似した。
［η］＝ｅＭｗｆ      ・・・（式６）
式１、式６に多孔質膜又は複合膜の構成するポリマーの重量平均分子量を代入し、得られた回転半径〈Ｓ２〉１／２および固有粘度［η］を式４および式５に代入してβ値を求めた。β値が０．２５〜０．７５の場合を星型分岐ポリフッ化ビニリデン系樹脂とし、β値が１．１〜１．７５の場合をランダム分岐ポリフッ化ビニリデン系樹脂と判定した。なお、直鎖ポリフッ化ビニリデン系樹脂として、ソルベイ社製Ｓｏｌｅｆ（登録商標）１０１５を測定した結果、回転半径〈Ｓ２〉１／２および固有粘度［η］は〈Ｓ２〉１／２＝０．０２０×Ｍｗ０．５８、［η］＝０．０６５×Ｍｗ０．６５であった。直鎖ポリフッ化ビニリデン系樹脂の値として、本値を適用することができる。
ｇβ＝分岐ポリフッ化ビニリデン系樹脂の固有粘度／直鎖ポリフッ化ビニリデン系樹脂の固有粘度      ・・・（式４）
ｇ＝〈分岐ポリフッ化ビニリデン系樹脂のＳ２〉／〈直鎖ポリフッ化ビニリデン系樹脂のＳ２〉      ・・・（式５）【００５７】
（ｉｉｉ）ポリフッ化ビニリデン系樹脂の結晶化度
ポリフッ化ビニリデン系樹脂を約５〜１０ｍｇ程度採取し、ＤＳＣ（株式会社日立ハイテクサイエンス製；ＤＳＣ６２００）にセットして室温から３００℃まで５℃／分で上昇させたとき、１００〜１９０℃の範囲に見られる吸熱ピークをポリフッ化ビニリデン系樹脂の融解熱と見なした。該熱量を、ポリフッ化ビニリデン系樹脂の完全結晶融解熱量である１０４．６Ｊ／ｇで除して、百分率としてポリフッ化ビニリデン系樹脂の結晶化度を算出した。【００５８】
（ｉｖ）多孔質膜又は複合膜の分画分子量
多孔質膜の形状が平膜状の場合には、有効膜面積３０ｃｍ２に対して評価を行った。また、多孔質膜の形状が中空糸状の場合には、有効膜面積１４ｃｍ２に対して評価を行った。なお、多孔質膜に加えて支持体を備える複合膜については、支持体を含めた複合膜全体について評価を行った。評価には、下記各種のデキストランを用いた。
デキストランｆ１〜ｆ４（Ｆｌｕｋａ製；重量平均分子量がそれぞれ１，５００Ｄａ、６，０００Ｄａ、１５，０００〜２５，０００Ｄａ、４０，０００Ｄａ）
デキストランａ１及びａ２（アルドリッチ製；重量平均分子量がそれぞれ６０，０００Ｄａ、２０，０００Ｄａ）
デキストランａ３及びａ４（アルドリッチ製分子量標準物質；重量平均分子量がそれぞれ５，２００Ｄａ、１５０，０００Ｄａ）
デキストランａ５〜ａ７（アルドリッチ製分子量標準物質；重量平均分子量がそれぞれ１，３００Ｄａ、１２，０００Ｄａ、５０，０００Ｄａ）【００５９】
デキストランｆ１〜ｆ４、並びに、デキストランａ１及びａ２をそれぞれ５００ｐｐｍずつ蒸留水に混合して、デキストラン水溶液１を調製した。調製したデキストラン水溶液１を多孔質膜に１０ｋＰａで供給して、クロスフロー線速度１．１ｍ／ｓでクロスフローろ過し、ろ液をサンプリングした。デキストラン水溶液１、及び、サンプリングしたろ液を、ＧＰＣ（ＧＰＣ装置：東ソー株式会社製ＨＬＣ−８３２０、カラム：東ソー株式会社製；ＴＳＫｇｅｌ（登録商標）  Ｇ３０００ＰＷ  φ７．５ｍｍ×３０ｃｍ  １本及び東ソー製；ＴＳＫｇｅｌ（登録商標）  α−Ｍ  φ７．８ｍｍ×３０ｃｍ  １本を直列に接続、ＲＩ：東ソー製；ＨＬＣ（登録商標）−８３２０）に注入して測定した。注入したデキストランは２６〜４２分間の範囲でカラムから溶出した。
カラム温度  ：  ４０℃
検出器温度  ：  ４０℃
溶媒  ：  ０．５Ｍ硝酸リチウム添加５０体積％メタノール水溶液
流速  ：  ０．５ｍＬ／ｍｉｎ
注入量  ：  ０．１ｍＬ【００６０】
各溶出時間ｔｉにおいて、ろ液とデキストラン水溶液１との示差屈折率の値から除去率を算出した。また、デキストランａ３及びａ４をそれぞれ５００ｐｐｍずつ蒸留水に混合して、デキストラン水溶液２を調製した。さらに、デキストランａ５〜ａ７をそれぞれ５００ｐｐｍずつ蒸留水に混合して、デキストラン水溶液３を調製した。これらデキストラン水溶液２及び３を、デキストラン水溶液１と同じ条件でＧＰＣに注入して測定し、各溶出時間ｔｉにおける分子量を算出する、検量線を作成した。作成した検量線から、各溶出時間ｔｉにおける除去率を、各分子量における除去率に換算し、除去率が９０％となる最小の分子量を、評価対象である多孔質膜の分画分子量とした。【００６１】
（ｖ）多孔質膜の平均表面孔径
多孔質膜の表面をＳＥＭ（株式会社日立ハイテクノロジーズ製；Ｓ−５５００）を用いて、３万〜１０万倍の倍率で観察し、無作為に選択した孔３００個の面積をそれぞれ測定した。各孔の面積から、孔が円であったと仮定したときの直径を孔径としてそれぞれ算出し、それらの平均値を表面平均孔径とした。【００６２】
（ｖｉ）多孔質膜又は複合膜の純水透水性
多孔質膜が平膜状の場合には、有効膜面積３０ｃｍ２に対して評価を行った。また、多孔質膜が中空糸状の場合には、有効膜面積１４ｃｍ２に対して評価を行った。多孔質膜に、温度２５℃、ろ過差圧１０ｋＰａの条件で、１時間にわたって蒸留水を送液して全量ろ過し、得られた透過水量（ｍ３）を測定し、単位時間（ｈ）及び単位膜面積（ｍ２）当たりの数値に換算し、さらに圧力（５０ｋＰａ）換算して算出した。なお、多孔質膜に加えて支持体を備える複合膜については、支持体を含めた複合膜全体について評価を行った。【００６３】
（ｖｉｉ）ポリマー溶液の吸光度
ポリマー溶液を光路長１０ｍｍのポリスチレン製セルに入れて、吸光度計（株式会社島津製作所製；ＵＶ−２４５０）にセットし、波長５００ｎｍにおける吸光度を測定した。【００６４】
（ｖｉｉｉ）ポリマー溶液の原料
実施例及び比較例で用いたポリマー溶液の原料を、以下にまとめる。
分岐ポリフッ化ビニリデン（以下、「分岐ＰＶＤＦ」）１（ソルベイ社製；Ｓｏｌｅｆ（登録商標、以下同様）９００９、重量平均分子量１８万Ｄａ、結晶化度４４％、溶融粘度３ｋＰ、上記式１におけるａ＝０．３３かつｂ＝０．４２、星型分岐ポリフッ化ビニリデン系樹脂（β＝０．４２））
分岐ＰＶＤＦ２（ソルベイ社製；Ｓｏｌｅｆ４６０、重量平均分子量７３万Ｄａ、結晶化度３８％、溶融粘度２６ｋＰ、上記式１におけるａ＝０．３１かつｂ＝０．４７、ランダム分岐ポリフッ化ビニリデン系樹脂（β＝１．３３））
分岐ＰＶＤＦ３（ソルベイ社製；Ｓｏｌｅｆ９００７、重量平均分子量１５万Ｄａ、結晶化度４５％、溶融粘度２ｋＰ、上記式１におけるａ＝０．３３かつｂ＝０．４２、星型分岐ポリフッ化ビニリデン系樹脂（β＝０．４３））
直鎖ポリフッ化ビニリデン（以下、「直鎖ＰＶＤＦ」）１（アルケマ社製Ｋｙｎａｒ（登録商標）７１０、重量平均分子量１８万Ｄａ、結晶化度４９％、溶融粘度６ｋＰ、上記式１におけるａ＝０．４２かつｂ＝０．１６）
直鎖ＰＶＤＦ２（ソルベイ社製；Ｓｏｌｅｆ１０１５、重量平均分子量３３万Ｄａ、結晶化度４８％、溶融粘度２２ｋＰ、上記式１におけるａ＝０．６５かつｂ＝０．０６５）
直鎖ＰＶＤＦ３（株式会社クレハ製；ＫＦ１３００、重量平均分子量３５万Ｄａ）
ＮＭＰ（三菱ケミカル株式会社製）
セルロースアセテート（以下、「ＣＡ」）（株式会社ダイセル製；ＬＴ−３５）
セルロースアセテートプロピオネート（以下、「ＣＡＰ」）（イーストマンケミカル社製；ＣＡＰ４８２−０．５）
ポリビニルピロリドン（以下、「ＰＶＰ」）（ＢＡＳＦ社製；Ｋ１７）【００６５】
（実施例１）
２５質量％の分岐ＰＶＤＦ１と、７５質量％の直鎖ＰＶＤＦ１とを混合して「ＰＶＤＦ」として、ＮＭＰ等を加えて１２０℃で４時間撹拌し、表１に示す組成比のポリマー溶液を調製した。２５℃まで放冷したポリマー溶液の吸光度は、０．１であった。
次いで、密度０．４２ｇ／ｃｍ３のポリエステル繊維製不織布を支持体として、その表面に、調製したポリマー溶液を、バーコーター（膜厚２ｍｉｌ）を用いて１０ｍ／ｍｉｎで均一に塗布した。ポリマー溶液を塗布した支持体を塗布から３秒後に、６℃の蒸留水に６０秒間浸漬させて凝固させ、三次元網目構造を有する多孔質膜を形成した。
得られた多孔質膜を評価した結果を、表１及び図１に示す。上記式１におけるａの値は０．４０、ｂの値は０．１９であり、分離性能の指標である分画分子量と、透過性能の指標である純水透水性とは、いずれも優れた値を示した。【００６６】
（実施例２）
２５質量％の分岐ＰＶＤＦ２と、７５質量％の直鎖ＰＶＤＦ１とを混合して「ＰＶＤＦ」として、ＮＭＰ等を加えて１２０℃で４時間撹拌し、表１に示す組成比のポリマー溶液を調製し、２５℃まで放冷した。ポリマー溶液の吸光度は、０．３であった。
次いで、蒸留水の温度を１５℃に変更した以外は実施例１と同様にして、三次元網目構造を有する多孔質膜を形成した。
得られた多孔質膜を評価した結果を、表１及び図１に示す。上記式１におけるａの値は０．４０、ｂの値は０．１８であり、分画分子量と純水透水性とは、いずれも優れた値を示した。【００６７】
（実施例３）
２５質量％の分岐ＰＶＤＦ３と、７５質量％の直鎖ＰＶＤＦ１とを混合して「ＰＶＤＦ」として、ＮＭＰ等を加えて１２０℃で４時間撹拌し、表１に示す組成比のポリマー溶液を調製し、２５℃まで放冷した。ポリマー溶液の吸光度は、０．０４であった。
次いで、蒸留水の温度を３０℃に変更した以外は実施例１と同様にして、三次元網目構造を有する多孔質膜を形成した。
得られた多孔質膜を評価した結果を、表１及び図１に示す。上記式１におけるａの値は０．４１、ｂの値は０．１８であり、分画分子量と純水透水性とは、いずれも優れた値を示した。【００６８】
（実施例４）
２５質量％の分岐ＰＶＤＦ２と、７５質量％の直鎖ＰＶＤＦ２とを混合して「ＰＶＤＦ」として、ＮＭＰ等を加えて１２０℃で４時間撹拌し、表１に示す組成比のポリマー溶液を調製し、２５℃まで放冷した。ポリマー溶液の吸光度は、０．４であった。
次いで、蒸留水の温度を１５℃に変更した以外は実施例１と同様にして、三次元網目構造を有する多孔質膜を形成した。
得られた多孔質膜を評価した結果を、表１及び図１に示す。上記式１におけるａの値は０．４１、ｂの値は０．１８であり、分画分子量と純水透水性とは、いずれも優れた値を示した。【００６９】
（実施例５）
分岐ＰＶＤＦ２を「ＰＶＤＦ」として、ＮＭＰ等を加えて１２０℃で４時間撹拌し、表２に示す組成比のポリマー溶液を調製した。２５℃まで放冷したポリマー溶液の吸光度は、０．７であった。
次いで、蒸留水の温度を３０℃に変更した以外は実施例１と同様にして、三次元網目構造を有する多孔質膜を形成した。
得られた多孔質膜を評価した結果を、表２及び図１に示す。上記式１におけるａの値は０．３６、ｂの値は０．２７であった。上記式４におけるβの値は１．２１であり、多孔質膜が含むポリマーはランダム分岐ポリフッ化ビニリデン系樹脂と判定された。分画分子量と純水透水性とは、いずれも優れた値を示した。【００７０】
（実施例６）
分岐ＰＶＤＦ２に代えて分岐ＰＶＤＦ１を用いた以外は実施例５と同様にして、表２に示す組成比のポリマー溶液を調製した。２５℃まで放冷したポリマー溶液の吸光度は、０．０９であった。
次いで、蒸留水の温度を１５℃に変更した以外は実施例１と同様にして、三次元網目構造を有する多孔質膜を形成した。
得られた多孔質膜を評価した結果を、表２及び図１に示す。上記式１におけるａの値は０．３７、ｂの値は０．２８であった。上記式４におけるβの値は０．６３であり、多孔質膜が含むポリマーは星型分岐ポリフッ化ビニリデン系樹脂と判定された。分画分子量と純水透水性とは、いずれも優れた値を示した。【００７１】
（実施例７）
分岐ＰＶＤＦ２に代えて分岐ＰＶＤＦ３を用い、ＣＡに代えてＣＡＰを用いた以外は実施例５と同様にして、表２に示す組成比のポリマー溶液を調製した。２５℃まで放冷したポリマー溶液の吸光度は、０．０７であった。
次いで、蒸留水の温度を２０℃に変更した以外は実施例１と同様にして、三次元網目構造を有する多孔質膜を形成した。
得られた多孔質膜を評価した結果を、表２及び図１に示す。上記式１におけるａの値は０．３７、ｂの値は０．２８であり、分画分子量と純水透水性とは、いずれも優れた値を示した。【００７２】
（実施例８）
３８質量％の直鎖ＰＶＤＦ３と、６２質量％のγ−ブチロラクトンを混合し、１６０℃で溶解して、製膜原液を調製した。この製膜原液を、８５質量％γ−ブチロラクトン水溶液を中空部形成液体として随伴させながら二重管口金から吐出した。吐出した製膜原液を、口金の３０ｍｍ下方に設置した温度２０℃の８５質量％γ−ブチロラクトン水溶液が入った冷却浴中で凝固させて、球状構造を有する中空糸状の支持体を作製した。
分岐ＰＶＤＦ２に代えて分岐ＰＶＤＦ３を用いた以外は実施例５と同様にして、ポリマー溶液を調製した。２５℃まで放冷したポリマー溶液の吸光度は、０．０７であった。
次いで、上記の中空糸状の支持体の外表面に、ポリマー溶液を、１０ｍ／ｍｉｎで均一に塗布した（厚み５０μｍ）。ポリマー溶液を塗布した支持体を塗布から１秒後に、１５℃の蒸留水に１０秒浸漬させて凝固させ、三次元網目構造を有する多孔質膜を形成した。
得られた多孔質膜を評価した結果を、表２及び図１に示す。また、得られた多孔質膜をＳＥＭで観察した拡大画像を図２および図３に示す。なお、図２は得られた多孔質膜の表面画像（６万倍）であり、図３は得られた多孔質膜の断面画像（１万倍）である。上記式１におけるａの値は０．３７、ｂの値は０．２８であり、分画分子量と純水透水性とは、いずれも優れた値を示した。【００７３】
（比較例１）
直鎖ＰＶＤＦ２を「ＰＶＤＦ」として、ＮＭＰを加えて１２０℃で４時間撹拌し、表３に示す組成比のポリマー溶液を調製した。２５℃まで放冷したポリマー溶液の吸光度は、０．０１であった。
次いで、蒸留水の温度を２５℃に変更した以外は実施例１と同様にして、三次元網目構造を有する多孔質膜を形成した。
得られた多孔質膜を評価した結果を、表３及び図１に示す。上記式１におけるａの値は０．４２、ｂの値は０．１６であり、であり、分画分子量と純水透水性とは、いずれも実施例の結果と比較して劣るものであった。【００７４】
（比較例２）
直鎖ＰＶＤＦ２に代えて分岐ＰＶＤＦ２を用いた以外は比較例１と同様にして、表３に示す組成比のポリマー溶液を調製した。２５℃まで放冷したポリマー溶液の吸光度は、０．１であった。
次いで、蒸留水の温度を４０℃に変更した以外は実施例１と同様にして、三次元網目構造を有する多孔質膜を形成した。
得られた多孔質膜を評価した結果を、表３及び図１に示す。上記式１におけるａの値は０．３１、ｂの値は０．４７であった。上記式４におけるβの値は１．３３であり、多孔質膜が含むポリマーはランダム分岐ポリフッ化ビニリデン系樹脂と判定された。分画分子量と純水透水性とは、いずれも実施例の結果と比較して劣るものであった。【００７５】
（比較例３）
分岐ＰＶＤＦ３に代えて直鎖ＰＶＤＦ１を用いた以外は実施例８と同様にして、表３に示す組成比のポリマー溶液を調製した。２５℃まで放冷したポリマー溶液の吸光度は、０．０３であった。
次いで、実施例８と同様にして、中空糸状の支持体の外表面に、ポリマー溶液を塗布して凝固させ、三次元網目構造を有する多孔質膜を形成した。
得られた多孔質膜を評価した結果を、表３及び図１に示す。また、得られた多孔質膜をＳＥＭで観察した拡大画像を図４および図５に示す。なお、図４は得られた多孔質膜の表面画像（１０万倍）であり、図５は得られた多孔質膜の断面画像（１万倍）である。上記式１におけるａの値は０．４３、ｂの値は０．１７であり、分画分子量と純水透水性とは、いずれも実施例の結果と比較して劣るものであった。【００７６】
【表１】
2020138065.tif 000003
【００７７】
【表２】
2020138065.tif 000004
【００７８】
【表３】
2020138065.tif 000005
【００７９】
本発明を詳細にまた特定の実施形態を参照して説明したが、本発明の精神と範囲を逸脱することなく様々な変更や修正を加えることができることは当業者にとって明らかである。本出願は、２０１８年１２月２６日出願の日本特許出願（特願２０１８−２４２７７１）に基づくものであり、その内容はここに参照として取り込まれる。
【図１】
2020138065.tif 000006
【図２】
2020138065.tif 000007
【図３】
2020138065.tif 000008
【図４】
2020138065.tif 000009
【図５】
2020138065.tif 000010
【国際調査報告】
2020138065.tif 000011
2020138065.tif 000012
2020138065.tif 000013
2020138065.tif 000014
2020138065.tif 000015